ОПИЛОЧНАЯ ЩЕЛОЧНАЯ ЦЕЛЛЮЛОЗА С НИЗКИМИ ЗНАЧЕНИЯМИ СРЕДНЕЙ СТЕПЕНИ ПОЛИМЕРИЗАЦИИ И СПОСОБ ЕЕ ПРОИЗВОДСТВА

1. Целлюлозна  масса, содержаща :
обработанную щелочную целлюлозную массу, содержащую:
(a) гемицеллюлозу в количестве по меньшей мере 7% по массе;
(b) целлюлозу, имеющую среднюю степень полимеризации от примерно 200 до примерно 1100;
(c) медное число меньше примерно 2,0; и
(d) больше 4% волокон целлюлозной массы имеют взвешенную по длине среднюю длину волокон меньше 2,0 мм.
2. Целлюлозна  масса по п.1, отличающа с  тем, что упом нута  обработанна  щелочна  целлюлозна  масса получена из древесины.
3. Целлюлозна  масса по п.2, отличающа с  тем, что обработанна  щелочна  целлюлозна  масса получена по меньшей мере из одного вида хвойных деревьев, выбираемого из группы, состо щей из пихты, сосны, ели, лиственницы, кедра и тсуги.
4. Целлюлозна  масса по п.2, отличающа с  тем, что обработанна  щелочна  целлюлозна  масса получена по меньшей мере из одного вида лиственных деревьев, выбираемого из группы, состо щей из акации, ольхи, осины, дуба, камедного дерева, эвкалипта, топол , гмелины и клена.
5. Целлюлозна  масса по п.1, отличающа с  тем, что обработанна  щелочна  целлюлозна  масса содержит целлюлозу, имеющую среднюю степень полимеризации от примерно 300 до примерно 1100, и гемицеллюлозу в количестве от 7% по массе до примерно 35% по массе.
6. Целлюлозна  масса по п.1, отличающа с  тем, что обработанна  щелочна  целлюлозна  масса содержит целлюлозу, имеющую среднюю степень полимеризации от примерно 300 до примерно 1100, и гемицеллюлозу в количестве примерно от 7% по массе до примерно 20% по массе.
7. Целлюлозна  масса по п.1, отличающа с  тем, что обработанна  щелочна  целлюлозна  масса содержит целлюлозу, имеющую среднюю степень полимеризации от примерно 400 до примерно 700, и гемицеллюлозу в количестве примерно от 10% по массе до примерно 17% по массе.
8. Целлюлозна  масса по п.1, отличающа с  тем, что распределени  значений степени полимеризации целлюлозы в обработанной щелочной целлюлозной массе одномодальное.
9. Целлюлозна  масса по п.1, отличающа с  тем, что обработанна  щелочна  целлюлозна  масса, кроме того, имеет медное число меньше примерно 1,6.
10. Целлюлозна  масса по п.1, отличающа с  тем, что обработанна  щелочна  целлюлозна  масса, кроме того, имеет содержание карбонила меньше примерно 60 мкмоль/г.
11. Целлюлозна  масса по п.10, отличающа с  тем, что обработанна  щелочна  целлюлозна  масса, кроме того, имеет содержание карбонила меньше примерно 30 мкмоль/г.
12. Целлюлозна  масса по п.1, отличающа с  тем, что обработанна  щелочна  целлюлозна  масса, кроме того, имеет содержание карбоксила меньше примерно 60 мкмоль/г.
13. Целлюлозна  масса по п.12, отличающа с  тем, что обработанна  щелочна  целлюлозна  масса, кроме того, имеет содержание карбоксила меньше примерно 30 мкмоль/г.
14. Целлюлозна  масса по п.1, отличающа с  тем, что обработанна  щелочна  целлюлозна  масса, кроме того, имеет общее содержание переходных металлов меньше 20 частей на миллион.
15. Целлюлозна  масса по п.14, отличающа с  тем, что обработанна  щелочна  целлюлозна  масса, кроме того, имеет общее содержание переходных металлов меньше 10 частей на миллион.
16. Целлюлозна  масса по п.1, отличающа с  тем, что обработанна  щелочна  целлюлозна  масса, кроме того, имеет каппа-число меньше 2,0.
17. Целлюлозна  масса по п.16, отличающа с  тем, что обработанна  щелочна  целлюлозна  масса, кроме того, имеет каппа-число меньше 1,0.
18. Целлюлозна  масса по п.1, отличающа с  тем, что обработанна  щелочна  целлюлозна  масса, кроме того, имеет содержание железа меньше примерно 8 частей на миллион.
19. Целлюлозна  масса по п.18, отличающа с  тем, что обработанна  щелочна  целлюлозна  масса, кроме того, имеет содержание железа меньше примерно 4 частей на миллион.
20. Целлюлозна  масса по п.1, отличающа с  тем, что обработанна  щелочна  целлюлозна  масса, кроме того, имеет содержание меди меньше примерно 1,0 части на миллион.
21. Целлюлозна  масса по п.20, отличающа с  тем, что обработанна  щелочна  целлюлозна  масса, кроме того, имеет содержание меди меньше примерно 0,5 части на миллион.
22. Целлюлозна  масса по п.1, отличающа с  тем, что обработанна  щелочна  целлюлозна  масса, кроме того, имеет &Dgr;R больше или равную примерно 2,8.
23. Целлюлозна  масса по п.1, отличающа с  тем, что обработанна  щелочна  целлюлозна  масса способна полностью растворитьс  в растворе, содержащем моногидрат НММО, меньше, чем примерно за 10 мин.
24. Целлюлозна  масса по п.23, отличающа с  тем, что обработанна  щелочна  целлюлозна  масса способна полностью растворитьс  в растворе, содержащем моногидрат НММО, меньше, чем примерно за 5 мин.
25. Лиоселльное волокно, содержащее обработанную щелочную целлюлозную массу, содержащую:
(a) гемицеллюлозу в количестве по меньшей мере 5% по массе;
(b) целлюлозу, имеющую среднюю степень полимеризации от примерно 200 до примерно 1100;
(c) каппа-число меньше 2,0; и
(d) более 4% волокон целлюлозной массы имеют взвешенную по длине среднюю длину волокон меньше 2,0 мм.
26. Волокно по п.25, имеющее содержание гемицеллюлозы от 5% по массе до примерно 22% по массе.
27. Волокно по п.25, имеющее содержание гемицеллюлозы от 5% по массе до примерно 18% по массе.
28. Волокно по п.25, имеющее содержание гемицеллюлозы от 10% по массе до примерно 15% по массе.
29. Волокно по п.25, кроме того, содержащее целлюлозу, имеющую среднюю степень полимеризации от примерно 300 до примерно 1100.
30. Волокно по п.25, кроме того, содержащее целлюлозу, имеющую среднюю степень полимеризации от примерно 400 до примерно 700.
31. Волокно по п.25, кроме того, имеющее каппа-число меньше 1,0.
32. Волокно по п.25, отличающеес  тем, что упом нута  целлюлоза имеет одномодальное распределение значений степени полимеризации.
33. Волокно по п.25, кроме того, имеющее медное число меньше 2,0.
34. Волокно по п.33, кроме того, имеющее медное число меньше 1,6.
35. Волокно по п.25, кроме того, имеющее общее содержание переходных металлов меньше 20 частей на миллион.
36. Волокно по п.35, кроме того, имеющее общее содержание переходных металлов меньше 10 частей на миллион.
37. Волокно по п.25, кроме того, имеющее &Dgr;R больше или примерно равную 2,8.
38. Волокно по п.25, кроме того, имеющее содержание карбонила меньше 60 мкмоль/г.
39. Волокно по п.38, кроме того, имеющее содержание карбонила меньше 30 мкмоль/г.
40. Волокно по п.25, кроме того, имеющее содержание карбоксила меньше 60 мкмоль/г.
41. Волокно по п.40, кроме того, имеющее содержание карбоксила меньше 60 мкмоль/г.
42. Волокно по п.25, кроме того, имеющее содержание железа меньше 8 частей на миллион.
43. Волокно по п.42, кроме того, имеющее содержание железа меньше 4 частей на миллион.
44. Волокно по п.25, кроме того, имеющее содержание меди меньше 1,0 части на миллион.
45. Волокно по п.44, кроме того, имеющее содержание меди меньше 0,5 части на миллион.
46. Волокно по п.25, кроме того, включающее удлинение в сухом состо нии от примерно 8% до примерно 20%.
47. Волокно по п.25, кроме того, включающее удлинение в мокром состо нии от примерно 10% до примерно 18%.
48. Волокно по п.25, кроме того, включающее прочность на разрыв в сухом состо нии от примерно 20 до примерно 48 сН/текс.
49. Волокно по п.25, кроме того, включающее прочность на разрыв в мокром состо нии от примерно 18 до примерно 40 сН/текс.
50. Способ изготовлени  состава дл  превращени  в лиоселльное волокно, причем упом нутый способ включает: варку сырь  в варочном котле дл  получени  щелочной целлюлозной массы, отличающийс  тем, что сырье содержит опилки в количестве больше 0% и до 100%; и контакт щелочной целлюлозной массы, содержащей целлюлозу и по меньшей мере примерно 7% гемицеллюлозы, в щелочных услови х с количеством окислител , достаточным дл  того, чтобы снизить среднюю степень полимеризации целлюлозы до диапазона от примерно 200 до примерно 1100 без существенного уменьшени  содержани  гемицеллюлозы в целлюлозной массе или существенного увеличени  медного числа.
51. Способ по п.50, отличающийс  тем, что упом нутый окислитель содержит по меньшей мере один член из группы, состо щей из химического вещества с пероксидной группой, пероксид водорода, кислород, диоксид хлора, озон и их сочетани .
52. Способ по п.50, отличающийс  тем, что снижение средней степени полимеризации целлюлозы происходит в присутствии соотношени  магни  с переходными металлами меньше примерно 50%.
53. Способ по п.50, отличающийс  тем, что содержание гемицеллюлозы в целлюлозной массе уменьшаетс  меньше, чем примерно на 50%.
54. Способ по п.53, отличающийс  тем, что содержание гемицеллюлозы в целлюлозной массе уменьшаетс  меньше, чем примерно на 15%.
55. Способ по п.54, отличающийс  тем, что содержание гемицеллюлозы в целлюлозной массе уменьшаетс  меньше, чем примерно на 5%.
56. Способ по п.50, отличающийс  тем, что медное число уменьшаетс  меньше, чем примерно на 50%.
57. Способ по п.56, отличающийс  тем, что медное число уменьшаетс  меньше, чем примерно на 25%.
58. Способ по п.50, отличающийс  тем, что стади  контакта кроме того включает контакт целлюлозной массы с источником щелочи, выбираемым из группы, состо щей из гидроксида натри , окисленного белого щелока и неокисленного белого щелока.
59. Способ по п.58, отличающийс  тем, что контакт щелочной целлюлозной массы и окислител  происходит при рН больше примерно 8,0.
60. Целлюлозна  масса, изготовленна  способом по п.50.
61. Способ по п.50, кроме того включающий стадию растворени  состава в растворителе после стадии контакта щелочной целлюлозной массы с окислителем, отличающийс  тем, что состав легко раствор етс  в моногидрате НММО в течение 5 мин, использу  испытание из Примера 3, дл  образовани  пр дильного раствора.
62. Пр дильный раствор, изготовленный способом по п.61.
63. Способ по п.50, отличающийс  тем, что варочный котел  вл етс  варочным котлом непрерывного действи .
64. Способ по п.63, отличающийс  тем, что варочным котлом  вл етс  варочный котел типа "M&D" или "Pandia".
65. Способ по п.50, отличающийс  тем, что опилки содержат меньше или примерно 50% волокон, задерживаемых на сите с  чейкой 1/4 дюйма по стандарту TAPPI 233.
66. Способ по п.65, отличающийс  тем, что опилки содержат меньше, чем примерно 30% волокон, задерживаемых на сите с  чейкой 1/4 дюйма по стандарту TAPPI 233.
67. Способ по п.66, отличающийс  тем, что опилки содержат меньше, чем примерно 15% волокон, задерживаемых на сите с  чейкой 1/4 дюйма по стандарту TAPPI 233.
68. Способ по п.50, отличающийс  тем, что упом нутое сырье содержит примерно 50-100% опилок.
69. Способ изготовлени  лиоселльных волокон, включающий стадии:
(a) варки сырь  в варочном котле дл  получени  щелочной целлюлозной массы, отличающийс  тем, что сырье содержит опилки в количестве больше 0% и до 100%;
(b) контакта щелочной целлюлозной массы, содержащей целлюлозу и по меньшей мере примерно 7% гемицеллюлозы, в щелочных услови х с количеством окислител , достаточном дл  того, чтобы снизить среднюю степень полимеризации целлюлозы до диапазона от примерно 200 до примерно 1100 без существенного уменьшени  содержани  гемицеллюлозы или существенного увеличени  медного числа целлюлозной массы; и
(c) формовани  волокон из целлюлозной массы, обработанной в соответствии со стадией (b).
70. Способ по п.69, отличающийс  тем, что окислитель выбираетс  из группы состо щей из химического вещества с пероксидной группой, кислорода, пероксида водорода, диоксида хлора, озона и их сочетаний.
71. Способ по п.69, отличающийс  тем, что снижение средней степени полимеризации целлюлозы происходит в присутствии соотношени  магни  с переходными металлами меньше, чем примерно 50%.
72. Способ по п.69, отличающийс  тем, что содержание гемицеллюлозы уменьшаетс  меньше, чем примерно на 15%.
73. Способ по п.69, отличающийс  тем, что содержание гемицеллюлозы уменьшаетс  меньше, чем примерно на 25%.
74. Способ по п.69, отличающийс  тем, что стади  контакта происходит в существенном отсутствии ингибитора деструкции целлюлозы окислителем.
75. Способ по п.69, отличающийс  тем, что контакт щелочной целлюлозной массы и окислител  происходит при рН больше примерно 8,0.
76. Способ по п.69, кроме того включающий стадию растворени  целлюлозной массы после стадии (b) в растворителе дл  образовани  пр дильного раствора, отличающийс  тем, что целлюлозна  масса легко раствор етс  в моногидрате НММО в течение 10 мин согласно испытанию из Примера 3.